(57)【要約】【課題】硬化剤や架橋剤を用いることなく、被膜のゲル分率又は耐有機溶剤性を向上させる。【解決手段】水性コーティング組成物は、直接又はノニオン界面活性剤を介して、ナノサイズの粒子とビニル重合体とが結合した粒子を分散粒子として含有する。前記ビニル重合体は、カルボキシル基、エポキシ基、ヒドロキシル基及び加水分解性シリル基から選択された官能基を有する単量体と、（メタ）アクリル系単量体、芳香族ビニル系単量体、ビニルエステル系単量体から選択された少なくとも一種の単量体との重合体で構成できる。このような組成物は、水性の一液コーティング組成物でありながら、硬化剤や架橋剤を用いることなく、被膜のゲル分率又は耐有機溶剤性を向上できる。【選択図】      なし【特許請求の範囲】
【請求項１】
分散粒子を含む水性コーティング組成物であって、前記分散粒子が、直接又はノニオン界面活性剤を介して、ナノサイズの粒子とビニル重合体とが結合した粒子であり、被膜の耐溶剤性が改善された水性コーティング組成物。
【請求項２】
ビニル重合体が、カルボキシル基、エポキシ基、ヒドロキシル基及び加水分解性シリル基から選択された官能基を有する単量体と、（メタ）アクリル系単量体、芳香族ビニル系単量体、ビニルエステル系単量体から選択された少なくとも一種の単量体との重合体であり、前記官能基を有する単量体の割合が、ナノサイズ粒子１００重量部に対して０．０１〜１０重量部である請求項１記載の水性コーティング組成物。
【請求項３】
ナノサイズの粒子が水中で負に帯電した粒子である請求項１又は２記載の水性コーティング組成物。
【請求項４】
分散粒子が、ナノサイズ粒子をコアとし、ビニル重合体をシェルとするコア−シェル構造の球状複合粒子であり、分散粒子の平均粒子径が５〜２００ｎｍである請求項１〜３のいずれかの項に記載の水性コーティング組成物。
【請求項５】
ナノサイズの粒子が、コロイド状シリカ又は顔料であり、ノニオン界面活性剤が、曇点０〜８０℃のポリオキシアルキレンエーテル又はその誘導体である請求項１記載の水性コーティング組成物。
【請求項６】
ノニオン界面活性剤が、少なくとも１つのエチレン性不飽和基を有する請求項１又は５記載の水性コーティング組成物。
【請求項７】
分散粒子が、平均粒子径３〜５０ｎｍのコロイド状シリカであり、ビニル重合体が、カルボキシル基、エポキシ基、ヒドロキシル基及び加水分解性シリル基から選択された官能基を有する単量体と、（メタ）アクリル系単量体、芳香族ビニル系単量体、ビニルエステル系単量体から選択された少なくとも一種の単量体との重合体であり、前記官能基を有する単量体の割合が、固形分換算で、コロイド状シリカ１００重量部に対して０．１〜５重量部である請求項１記載の水性コーティング組成物。
【請求項８】
屋内（床材）、外壁又は屋根用塗料であって、多孔質材、金属、セラミックスから選択された基材に適用するための請求項１〜７のいずれかの項に記載の水性コーティング組成物。
【請求項９】
直接又はノニオン界面活性剤を介して、ナノサイズの粒子がビニル重合体で被覆された請求項１記載の水性コーティング組成物を基材に適用し、被膜の耐溶剤性又はゲル分率を向上させる方法。
【請求項１０】
ビニル重合体が、カルボキシル基、エポキシ基、ヒドロキシル基及び加水分解性シリル基から選択された官能基を有する単量体と、（メタ）アクリル系単量体、芳香族ビニル系単量体、及びビニルエステル系単量体から選択された少なくとも一種の単量体との重合体であり、前記官能基を有する単量体の割合が、ナノサイズ粒子１００重量部に対して０．０１〜３重量部である水性コーティング組成物を用い、被膜のゲル分率を６０重量％以上に向上させる請求項９記載の方法。
【請求項１１】
硬化剤及び架橋剤を併用することなく、被膜のゲル分率を７０重量％以上に向上させる請求項９又は１０記載の方法。
【発明の詳細な説明】
【０００１】
【発明の属する技術分野】
本発明は、ナノサイズの粒子（無機又は有機粒子）をコアとし、ビニル重合体をシェルとする複合粒子で構成された水性コーティング組成物（塗料組成物など）およびその組成物を用いて被膜の耐溶剤性又はゲル分率を向上させる方法に関する。
【０００２】
【従来の技術】
コロイド状シリカと有機ポリマーとを複合化し、被膜の特性を向上させることが提案されている。例えば、特開昭５９−７１３１６号公報、特開昭６３−３７１６８号公報には、シラン系モノマー及びコロイド状シリカを共重合することにより、無機物としてのコロイド状シリカと有機ポリマーとを化学結合させた水性樹脂分散体が開示されている。特開平９−１９４２０８号公報には、コロイド状シリカとオルガノアルコキシシランとをカップリングさせた後、ビニルモノマーを重合し、コア−シェル状複合粒子の水性分散体を製造することが提案されている。しかし、平均粒子径が５０ｎｍ以下のコロイド状シリカを使用すると、固形分４０重量％以上の水性分散体を得ることが困難であり、高固形分では粘度が著しく増加するとともに、成膜性が劣る。また、安定したコア−シェル状複合粒子を得るには、メタクリロイル基を有する特殊なシラン化合物を多く使用する必要があり、コスト的に不利である。さらには、全反応時間が１０時間以上となり、塗料用の水性分散体やバインダーを工業的に有利に製造することができない。
【０００３】
特開２０００−２９０４６４号公報および特開２００１−３３５７２１号公報には、無機又は有機粒子とノニオン界面活性剤とを含む分散系の温度を、前記ノニオン界面活性剤の曇点以上の温度に高め、ビニル単量体を重合し、前記無機又は有機粒子の表面にビニル重合体が結合したコロイド状微粒子を得ることが開示されている。この文献には、ノニオン界面活性剤として少なくとも１つのエチレン性不飽和基を有する界面活性剤も記載されている。これらの文献の発明では、シラン化合物を用いることなくコア−シェル構造の複合粒子を生成でき、分散安定性、貯蔵安定性が高く、固形分濃度が高くても成膜性を向上できる。しかし、これらの文献には、硬化剤や架橋剤を用いることなく、水性コーティング剤において、耐有機溶剤性を向上させる方法について記載がない。
【０００４】
一液型水性組成物の耐有機溶剤性を向上させるため、エチレングリコールジメタアクリレートなどの多官能性単量体による分子内架橋や、ヒドラジド化合物による分子間架橋が利用されている。しかし、これらの方法では、架橋度が低く、高い耐溶剤性の被膜を形成することが困難である。
【０００５】
そのため、被膜の耐有機溶剤性を高めるためには、硬化剤や架橋剤を併用し、二液硬化型組成物を構成する必要がある。しかし、二液硬化型組成物はポットライフが短く、しかも再使用できないため、コーティング組成物の有効利用性を低下させる。
【０００６】
【発明が解決しようとする課題】
従って、本発明の目的は、一液水性組成物でありながら、耐溶剤性及びゲル分率を大きく向上できる水性コーティング組成物及び被膜の耐溶剤性又はゲル分率を向上できる方法を提供することにある。
【０００７】
本発明の他の目的は、硬化剤や架橋剤を併用しなくても高い耐溶剤性の被膜を形成できる水性コーティング組成物及び被膜の耐溶剤性又はゲル分率を向上できる方法を提供することにある。
【０００８】
本発明のさらに他の目的は、ナノサイズ粒子を含み、被膜形成性、耐溶剤性の高い水性コーティング組成物及び被膜の耐溶剤性又はゲル分率を大きく向上できる方法を提供することにある。
【０００９】
【課題を解決するための手段】
本発明者らは、前記課題を解決するため、鋭意検討の結果、ナノサイズ粒子が水性媒体中に分散した分散系でビニル単量体を重合すると、硬化剤や架橋剤を併用しなくても、耐溶剤性及びゲル分率の高い被膜を形成できること、官能基を有する少量の単量体を含むビニル単量体を用いると、二液硬化型被膜に匹敵する高い耐溶剤性の被膜を形成できることを見いだし、本発明を完成した。
【００１０】
すなわち、本発明の水性コーティング組成物は、分散粒子を含む水性コーティング組成物であって、前記分散粒子が、直接又はノニオン界面活性剤を介して、ナノサイズの粒子とビニル重合体とが結合した粒子であり、被膜の耐溶剤性を改善できる。前記ビニル重合体は、カルボキシル基、エポキシ基、ヒドロキシル基及び加水分解性シリル基から選択された官能基を有する単量体と、（メタ）アクリル系単量体、芳香族ビニル系単量体、及びビニルエステル系単量体から選択された少なくとも一種の単量体との重合体で構成できる。本発明では、ビニル重合体と組み合わせる粒子がナノサイズ粒子であるため、水性の一液コーティング組成物でありながら、硬化剤や架橋剤を用いることなく、ゲル分率を向上できる。また、ビニル重合体の調製に官能基を有する単量体を使用したとしても、少量、例えば、ナノサイズ粒子１００重量部に対して０．０１〜１０重量部（例えば、０．１〜５重量部）程度の官能基を有する単量体を使用しても、被膜の耐有機溶剤性を向上できる。前記ナノサイズ粒子は、水中で負に帯電した粒子であってもよい。ナノサイズ粒子には、コロイド状シリカ（例えば、平均粒子径３〜５０ｎｍのコロイド状シリカ）、顔料などを包含する。ノニオン界面活性剤は、例えば、曇点０〜８０℃のポリオキシアルキレンエーテル又はその誘導体であってもよく、少なくとも１つのエチレン性不飽和基を有していてもよい。前記分散粒子は、ナノサイズ粒子をコアとし、ビニル重合体をシェルとするコア−シェル構造の球状複合粒子である場合が多く、分散粒子の平均粒子径は５〜２００ｎｍ程度であってもよい。前記水性コーティング組成物は、種々の用途、例えば、耐溶剤性が要求される用途、例えば、屋内（床材）、外壁又は屋根用塗料であってもよい。また、これらの水性コーティング組成物（塗料など）は、多孔質材、金属、セラミックスから選択された基材に適用できる。
【００１１】
本発明は、直接又はノニオン界面活性剤を介して、ナノサイズの粒子がビニル重合体で被覆された前記水性コーティング組成物を基材に適用し、被膜の耐溶剤性又はゲル分率を向上させる方法も含む。この方法において、前記ナノサイズ粒子に対して、特定量の官能基を有する単量体を用いて生成した水性コーティング組成物を用いると、被膜のゲル分率を６０重量％以上に向上できる。さらに、硬化剤及び架橋剤を併用することなく、被膜のゲル分率を７０重量％以上に向上できる。
【００１２】
なお、本明細書において「ナノサイズ」とは「ナノメータ（ｎｍ）サイズ」を意味する。
【００１３】
【発明の実施の形態】
本発明の水性コーティング組成物の分散粒子は、直接又はノニオン界面活性剤を介して、ナノサイズの粒子とビニル重合体とが結合した複合粒子で構成されており、この複合粒子は水性媒体中に分散している。
【００１４】
［ナノサイズ粒子］
ナノサイズの粒子としては、無機又は有機粒子のいずれであってもよい。無機粒子としては、種々の機能性粒子、例えば、シリカ、無機顔料、導電体（例えば、金、銀、白金、アルミニウム又はこれらの合金など）、磁性体（例えば、フェライトなど）などが使用できる。これらの機能性粒子は、コロイド状（例えば、コロイド状シリカ）であってもよい。
【００１５】
コロイド状シリカ粒子（コロイダルシリカ）の平均粒径は、５ｎｍ〜１５０ｎｍ（例えば、５〜１００ｎｍ）、好ましくは３〜５０ｎｍ（例えば、１０〜４０ｎｍ）、さらに好ましくは５〜３０ｎｍ程度であってもよい。
【００１６】
コロイド状シリカはゾル−ゲル法で調製して使用することもでき、市販品（例えば、旭電化工業（株）製「アデライトＡＴ−４０」「アデライトＡＴ−５０」、日産化学（株）製「スノーテックス４０」「スノーテックス５０」など）を利用することもできる。コロイド状シリカは、主成分が二酸化ケイ素であり、少量成分として、アルミナ、アルミン酸ナトリウムなどを含んでいてもよい。また、コロイド状シリカは、安定剤として無機塩基（水酸化ナトリウム、水酸化カリウム、水酸化リチウム、アンモニアなど）や有機塩基（トリメチルアミン、トリエチルアミンなどのアミン類など）を含んでいてもよい。コロイダルシリカは、通常、水中で負に帯電している。
【００１７】
無機顔料としては、白色顔料（例えば、酸化亜鉛、リトポン、酸化チタンなど）、黄色顔料（例えば、クロムエロー、ニッケルチタンエロー、酸化鉄黄、黄色酸化鉛など）、赤色顔料（例えば、酸化鉄赤、赤色酸化鉛、モリブデンレッドなど）、橙色顔料（例えば、モリブデートオレンジなど）、緑色顔料（例えば、クロムグリーン、酸化クロムなど）、青色顔料（例えば、紺青、群青、コバルトブルー）、紫色顔料（例えば、マンガンバイオレットなど）、黒色顔料（例えば、チャンネルブラック、ファーネスブラックなどのカーボンブラック、黒色酸化鉄など）などが挙げられる。さらに、体質顔料（例えば、炭酸カルシウム、硫酸バリウム、水酸化アルミニウムなど）を使用してもよい。
【００１８】
有機粒子としては、有機顔料、有機ポリマー粒子（例えば、シリコーン系樹脂、ポリメタクリル酸メチル系樹脂、メラミン系樹脂、架橋スチレン系樹脂など）などが使用できる。
【００１９】
有機顔料としては、アゾ顔料（例えば、ハンザイエロー、ベンジジンイエロー、バルカンファストイエロー、パーマネントイエローなどの黄色顔料、ピラゾロンオレンジ、バルカンオレンジ、パーマネントオレンジなどの橙色顔料、トルイジンレッド、パーマネントレッド、ブリリアントファストスカーレット、バルカンファストレッド、ピラゾロンレッド、ウォッチングレッド、リソ−ルレッド、レーキレッド、ブリリアントカーミン、レーキボルドーなどの赤色顔料など）、フタロシアニン顔料（例えば、フタロシアニンブルー、ファストスカイブルーなどの青色顔料、フタロシアニングリーンなどの緑色顔料）、レーキ顔料（例えば、ローダミンレーキなどの赤色顔料、メチルバイオレットレーキ、ビクトリアピュアーブルーレーキなどの青色顔料、ファイナルイエローグリーンなどの緑色顔料）などが挙げられる。また、有機顔料として、キナクリドン系、ペリレン系、イソインドリノン系、ジオキサジン系、スレン系顔料などの有機顔料を使用してもよい。
【００２０】
これらのナノサイズ粒子は、単独で又は二種以上組み合わせて使用してもよい。また、これらのナノサイズ粒子は、必要により、表面処理されていてもよい。通常、ナノサイズ粒子としては、コロイド状シリカ、顔料（無機又は有機顔料）が使用される。特に、ナノサイズの粒子としては、通常、水中で負に帯電した粒子（コロイド状シリカ又は顔料）が使用される。
【００２１】
前記ナノサイズ粒子の平均粒子径は、ナノサイズである限り特に制限されず、例えば、５〜２０００ｎｍ、好ましくは１０〜１０００ｎｍ、さらに好ましくは１０〜５００ｎｍ（例えば、１０〜１００ｎｍ）程度の範囲から選択できる。
【００２２】
［ビニル重合体］
ビニル重合体は、単独又は共重合体であってもよい。ビニル重合体を形成する単量体（ビニル単量体）には、例えば、（メタ）アクリル系単量体、芳香族ビニル系単量体、ビニルエステル系単量体などが含まれる。これらの単量体は単独で又は二種以上組合わせて使用できる。
【００２３】
ビニル単量体としては、例えば、（メタ）アクリル酸アルキルエステル類［メチル（メタ）アクリレート、エチル（メタ）アクリレート、ブチル（メタ）アクリレート、ペンチル（メタ）アクリレート、ヘキシル（メタ）アクリレート、オクチル（メタ）アクリレート、２−エチルヘキシル（メタ）アクリレートなどの（メタ）アクリル酸Ｃ１−２０アルキルエステル類］、シクロアルキル（メタ）アクリレート［シクロヘキシル（メタ）アクリレートなど］、アラルキル（メタ）アクリレート［ベンジル（メタ）アクリレートなど］、多環式（メタ）アクリレート［２−イソボルニル（メタ）アクリレート、２−ノルボルニルメチル（メタ）アクリレート、５−ノルボルネン−２−イル−メチル（メタ）アクリレートなど］、アルコキシ基又はフェノキシ基含有（メタ）アクリル酸エステル類［アルコキシアルキル（メタ）アクリレート、エチルカルビトール（メタ）アクリレート、フェノキシエチル（メタ）アクリレートなど］、ハロゲン含有（メタ）アクリル酸エステル類［２，２，２−トリフルオロエチル（メタ）アクリレート、テトラフルオロプロピル（メタ）アクリレート、ヘキサフルオロプロピル（メタ）アクリレートなど］、（メタ）アクリルアミド類［例えば、（メタ）アクリルアミド、Ｎ−アルキル（メタ）アクリルアミド、ジアセトン（メタ）アクリルアミド、Ｎ−メチロール（メタ）アクリルアミドなど］、アルキルアミノアルキル（メタ）アクリレート［ジアルキルアミノエチル（メタ）アクリレートなど］、シアン化ビニル類［（メタ）アクリロニトリルなど］、ビニルエステル類（例えば、酢酸ビニルなど）、芳香族ビニル化合物（例えば、スチレン、ビニルトルエン、α−メチルスチレンなど）、不飽和多価カルボン酸誘導体（マレイン酸ジアルキルエステル、フマル酸ジアルキルエステルなどのエステル類、Ｎ−フェニルマレイミドなどのＮ−置換マレイミド類など）、Ｎ−ビニル多価カルボン酸イミド［Ｎ−ビニルスクシンイミドなど］、ジエン類（例えば、ブタジエン、シクロペンタジエン、イソプレン）、複素環式ビニル単量体（Ｎ−ビニルピロリドン、１−ビニルイミダゾール、４−ビニルピリジンなど）、Ｎ−ビニルアミド類（Ｎ−ビニルホルムアミド、Ｎ−ビニルアセトアミドなど）、ハロゲン含有ビニル単量体（ビニルクロライド，ビニリデンクロライドなど）、ビニルアルキルエーテル類、オレフィン類（エチレン、プロピレン、１−ブテン、イソブテンなど）などが例示できる。これらのビニル単量体は単独で又は二種以上組合わせて使用できる。
【００２４】
好ましいビニル単量体には、（メタ）アクリル系単量体、芳香族ビニル系単量体、ビニルエステル系単量体（有機酸ビニルエステル）などが含まれる。特に、少なくとも（メタ）アクリル系単量体を用いる場合が多い。
【００２５】
ビニル単量体は複数の不飽和基を有する多官能性ビニル単量体と併用してもよい。多官能性ビニル単量体としては、例えば、ジビニルベンゼン、Ｃ２−１０アルキレングリコールジ（メタ）アクリレート、（ポリ）オキシＣ２−４アルキレングリコールジ（メタ）アクリレート、トリメチロールプロパントリ（メタ）アクリレート、ペンタエリスリトールトリ（メタ）アクリレート、ペンタエリスリトールテトラ（メタ）アクリレートなどが挙げられる。これらの多官能性ビニル単量体も単独で又は組合わせて使用できる。これらの多官能性ビニル単量体のうち、ジビニルベンゼン，２以上の（メタ）アクリロイル基を有する単量体（エチレングリコールジ（メタ）アクリレートなど）が一般に使用される。
【００２６】
前記ビニル単量体を重合してビニル重合体を形成しても高いゲル分率を実現できるが、官能基を有する単量体と組み合わせて重合すると、被膜の耐有機溶剤性を著しく改善でき、一液型水性組成物でありながら、二液型油性組成物に匹敵する耐有機溶剤性の被膜が得られる。単量体の官能基は、カルボキシル基、エポキシ基、ヒドロキシル基、加水分解性シリル基などであってもよく、これらの官能基は、水性組成物の安定性を損なわない限り反応性基や架橋性基であってもよい。単量体は、前記官能基を１つ有していてもよく、同種又は異種の官能基を複数有していてもよい。官能基を有する単量体は単独で又は二種以上組み合わせて使用できる。
【００２７】
カルボキシル基を有する単量体としては、重合性モノカルボン酸（（メタ）アクリル酸，イタコン酸、マレイン酸モノアルキルエステル、フマル酸モノアルキルエステルなど）、多価カルボン酸（マレイン酸，フマル酸など）、これらの塩や酸無水物などが例示できる。ヒドロキシル基を有する単量体としては、ヒドロキシエチル（メタ）アクリレート、２−ヒドロキシプロピル（メタ）アクリレート、ブタンジオールモノ（メタ）アクリレートなどのヒドロキシアルキル（メタ）アクリレートなどが例示できる。エポキシ基を有する単量体としては、例えば、グリシジル（メタ）アクリレートなどが例示できる。
【００２８】
加水分解性シリル基を有する単量体としては、（メタ）アクリロイルＣ２−３アルキルトリＣ１−２アルコキシシラン［（メタ）アクリロイルエチルトリメトキシシラン、（メタ）アクリロイルプロピルトリメトキシシラン、（メタ）アクリロイルエチルトリエトキシシラン、（メタ）アクリロイルプロピルトリエトキシシランなど］、これらに対応する（メタ）アクリロイルＣ２−３アルキルＣ１−６アルキルジＣ１−２アルコキシシラン、ビニルトリＣ１−２アルコキシシラン、ビニルＣ１−６アルキルジＣ１−２アルコキシシラン、これらの化合物に対応するハロシラン類などが例示できる。
【００２９】
なお、必要であれば、スルホン酸基含有単量体（ビニルスルホン酸ナトリウム、アリルスルホン酸ナトリウム、スチレンスルホン酸ナトリウムなど）などの他の官能基を有する単量体を用いてもよい。また、前記官能基を有する単量体（加水分解性シリル基を有する単量体など）と共に、必要により、トリアルコキシシラン（トリメトキシシランなど）、モノ又はジハロ−ジ又はモノアルコキシシラン、トリハロシランなどを併用してもよい。
【００３０】
前記ビニル単量体と前記官能基を有する単量体との割合（重量比）は、通常、前者／後者＝１００／０〜９０／１０、好ましくは９９．９／０．１〜９３／７、さらに好ましくは９９．９／０．１〜９５／５（例えば、９９．９／０．１〜９７／３）程度である。特に、前記ナノサイズ粒子に対して少量の官能基を有する単量体を用いると、被膜の耐溶剤性及びゲル分率を著しく高めることができる。ナノサイズ粒子１００重量部に対する官能基を有する単量体の割合は、例えば、固形分換算（又は単量体換算）で、０．０１〜１０重量部、好ましくは０．０１〜５重量部（例えば、０．１〜５重量部）、さらに好ましくは０．０１〜３重量部（０．１〜３重量部）程度であり、通常、０．５〜２重量部程度であってもよい。
【００３１】
さらに、ビニル単量体は、紫外線吸収能、酸化防止能などの安定化機能を有する反応性安定化剤であってもよい。このような反応性安定化剤としては、慣用の紫外線吸収剤や酸化防止剤（ベンゾトリアゾール系、ヒンダードアミン系、ヒンダードフェノール系、リン酸エステル系などの紫外線吸収剤や酸化防止剤など）に重合性基（ビニル基、ビニルエステル基、（メタ）アクリロイル基など）が導入された有機化合物が挙げられる。このような反応性安定剤としては、例えば、反応性ベンゾトリアゾール系紫外線吸収剤［２−（２’−ヒドロキシ−５’−（メタ）アクリロイルオキシエチルフェニル）−２Ｈ−ベンゾトリアゾールなど］、反応性ヒンダードアミン系光安定剤［４−（メタ）アクリロイルオキシ−２，２，６，６−テトラメチルピペリジン、４−（メタ）アクリロイルオキシ−１，２，２，６，６−ペンタメチルピペリジンなど］などが挙げられる。なお、反応性ベンゾトリアゾール系紫外線吸収剤は、例えば、「ＲＵＶＡ−９３」などとして大塚化学（株）から入手可能であり、反応性ヒンダードアミン系光安定剤は、例えば、アデカスタブＬＡ−８２，ＬＡ−８７などとして旭電化工業（株）から入手可能である。
【００３２】
反応性安定化剤の使用量は、例えば、単量体全体に対して１〜１００００ｐｐｍ、好ましくは５〜５０００ｐｐｍ、さらに好ましくは１０〜３０００ｐｐｍ程度である。
【００３３】
［ノニオン界面活性剤］
ナノサイズ粒子表面には、直接又はノニオン界面活性剤を介してビニル重合体が結合し前記複合粒子を形成している。また、好ましいナノサイズ粒子は、通常、水性媒体中で負に帯電している。そのため、曇点未満の温度でノニオン界面活性剤とナノサイズ粒子分散液とを混合した後、曇点以上の温度にすることにより、ノニオン界面活性剤をナノサイズ粒子表面に吸着させて、ビニル単量体の重合の場を提供する。なお、ノニオン界面活性剤の吸着により、ナノサイズ粒子表面を疎水化できる。前記ノニオン界面活性剤を第１のノニオン界面活性剤という場合がある。
【００３４】
ノニオン界面活性剤の曇点とは、ノニオン界面活性剤の存在下、ナノサイズ粒子が水性媒体中に分散した系において、昇温過程で前記分散系に白濁が生じる温度を意味する。曇点は、ノニオン界面活性剤の濃度、電解質の影響などを受けることから各反応条件において測定できる。ノニオン界面活性剤の曇点は、例えば、０〜８０℃、好ましくは１０〜７０℃、さらに好ましくは２０〜６０℃程度である。
【００３５】
ノニオン界面活性剤（分散剤又は分散安定剤）としては、例えば、蛋白質（ゼラチン、レシチンなど）、糖誘導体（寒天、デンプン誘導体等）、セルロース誘導体（ヒドロキシエチルセルロースなど）、多価アルコールの脂肪酸エステル類［エチレングリコールモノ脂肪酸エステル（例えば、オレイン酸モノエステル、ステアリン酸モノエステルなど）、ポリエチレングリコールモノ脂肪酸エステル、プロピレングリコールモノ脂肪酸エステル、グリセリンモノ脂肪酸エステル（例えば、ステアリン酸モノグリセリドなど）、グリセリンジ脂肪酸エステル、ショ糖脂肪酸エステル、ソルビタン脂肪酸エステル（商品名スパン）など］、合成親水性高分子、例えば、ポリビニルアルコール、末端長鎖アルキル基変性ポリビニルアルコール、ポリオキシアルキレン（ポリオキシエチレン、ポリオキシプロピレン）又はその誘導体［ポリオキシエチレンアルキルエーテル、ポリオキシエチレンアルキルアリールエーテル、前記脂肪酸エステルのアルキレンオキサイド付加体（例えば、ポリオキシエチレングリセリン脂肪酸エステル、ポリオキシエチレンショ糖脂肪酸エステル、ポリオキシエチレンソルビタン脂肪族エステル（商品名トウィーン）、ポリオキシエチレンアルキルフェニルエーテルなど）］などが挙げられる。分散剤としては、グラフトポリマー，ブロックポリマー（ポリオキシエチレン−ポリオキシプロピレンブロツク共重合体など）やマクロマーを用いてもよい。これらのノニオン界面活性剤は、単独で又は二種以上組み合わせて使用できる。
【００３６】
不飽和結合（例えば、ビニル、イソプロペニル、（メタ）アクリロイルなど）を有するノニオン界面活性剤を用いると、ナノサイズ粒子表面に吸着したノニオン界面活性剤とビニル単量体とを重合できる。
【００３７】
好ましいノニオン界面活性剤には、ポリオキシエチレンアルキルエーテル［例えば、ポリオキシエチレンラウリルエーテル、ポリオキシエチレンステアリルエーテルなどのポリオキシエチレンＣ６−２０アルキルエーテル］、ポリオキシエチレンアルキルフェニルエーテル［例えば、ポリオキシエチレンオクチルフェニルエーテル、ポリオキシエチレンラウリルフェニルエーテル、ポリオキシエチレンノニルフェニルエーテルなどのポリオキシエチレンＣ６−２０アルキルフェニルエーテルなど］、ポリオキシエチレンショ糖Ｃ１２−２０脂肪酸エステル、ポリオキシエチレンソルビタンＣ１２−２０脂肪酸エステル、ポリオキシアルキレンブロック共重合体［例えば、ポリオキシエチレン−ポリオキシプロピレンブロック共重合体（旭電化工業（株）製，プルロニックＬ６１、プルロニックＬ−６４）など］、アリル基などのエチレン性不飽和基（重合性不飽和合）を少なくとも１つ有するポリオキシエチレンＣ６−２０アルキルフェニルエーテル［例えば、１−アリルオキシメチル−２−ノニルフェニルオキシエタノールエチレンオキサイド付加体（旭電化工業（株）製）など］などが含まれる。
【００３８】
また、ノニオン界面活性剤の親水性−親油性バランス（ＨＬＢ）は、広い範囲で選択でき、例えば、１〜３０、好ましくは３〜２５、さらに好ましくは５〜２０程度である。
【００３９】
ノニオン界面活性剤の使用量は、固形分換算で、ビニル重合体１００重量部に対して０．１〜２０重量部、好ましくは０．５〜１５重量部、さらに好ましくは１〜１０重量部程度であってもよい。
【００４０】
前記分散系において、ビニル単量体が重合する過程で、ノニオン界面活性剤はナノサイズ粒子表面に吸着していることが好ましい。従って、ビニル単量体の重合温度は、ノニオン界面活性剤の曇点を越える温度であることが好ましく、例えば、２０〜１１０℃、好ましくは３０〜１００℃、さらに好ましくは６０〜１００℃、特に７０〜９０℃程度である。
【００４１】
なお、前記ビニル単量体は、被膜に要求される特性（成膜性，ガラス転移温度など）に応じて選択でき、通常、ガラス転移温度−３０℃〜８０℃、好ましくは−２０℃〜５０℃、特に０〜５０℃程度のビニル重合体を形成する。
【００４２】
ビニル重合体とナノサイズ粒子との割合は、成膜性などに応じて選択でき、例えば、ビニル重合体１００重量部に対して、ナノサイズ粒子３〜５００重量部、好ましくは１０〜３００重量部、さらに好ましくは２０〜２００重量部（例えば、３０〜２００重量部）程度である。
【００４３】
［複合粒子とその製造方法］
分散粒子は、ナノサイズ粒子をコアとし、ビニル重合体をシェルとするコア−シェル構造の球状複合粒子を形成している。複合粒子の平均粒子径は、５〜５００ｎｍ（例えば、２０〜５００ｎｍ）程度の範囲から選択でき、例えば、５ｎｍ〜２００ｎｍ、好ましくは１０ｎｍ〜２００ｎｍ（例えば、２０〜１５０ｎｍ）、さらに好ましくは３０〜２００ｎｍ程度である。
【００４４】
前記各成分の割合は、例えば、ナノサイズ粒子１００重量部に対して、ビニル重合体１０〜２００重量部（例えば、２５〜１５０重量部）、ノニオン界面活性剤（第１のノニオン界面活性剤）０．１〜１０重量部（例えば、０．５〜５重量部）程度の範囲から選択できる。
【００４５】
なお、全ての分散粒子が前記コア−シェル複合粒子である必要はなく、コア−シェル複合粒子と、ビニル重合体粒子およびナノサイズ粒子から選択された少なくとも一種の粒子との混合物であってもよい。好ましい分散粒子は、粒子の８０重量％以上が、ナノサイズ粒子をコアとし、ビニル重合体をシェルとするコア−シェル構造の複合粒子で構成されている。
【００４６】
なお、前記分散粒子（複合粒子）が分散した水性分散体は、ノニオン界面活性剤（第１のノニオン界面活性剤）の存在下、ナノサイズ粒子が水性媒体中に分散した系において、曇点以上の温度でビニル単量体を重合することにより得ることができる。特に、曇点未満の温度で第１のノニオン界面活性剤とナノサイズ粒子分散液とを混合した後、曇点以上の温度に昇温し、ナノサイズ粒子表面に第１のノニオン界面活性剤を吸着させ、ビニル単量体を重合することにより、ナノサイズ粒子とビニル重合体とが有効に結合した複合粒子を得ることができる。
【００４７】
前記分散系では、第１のノニオン界面活性剤がナノサイズ粒子表面に吸着するにつれて、又はビニル単量体の重合が進行するにつれてナノサイズ粒子が疎水化し、分散安定性が低下する場合がある。そのため、第２のノニオン界面活性剤を反応系に添加してもよい。第２のノニオン界面活性剤は、混合初期に添加してもよく、昇温時、重合初期、又は重合後に添加してもよい。特に、第１のノニオン界面活性剤の曇点以上の温度になった後、第２のノニオン界面活性剤を添加するのが好ましい。
【００４８】
第２のノニオン界面活性剤の曇点は、第１のノニオン界面活性剤が吸着したナノサイズ粒子を分散安定化させるために、第１のノニオン界面活性剤の曇点を越える場合が多い。さらに、ビニル単量体が重合する過程で、ナノサイズ粒子を安定化させるためには、重合温度を越える温度の曇点を有していることが好ましい。第２のノニオン界面活性剤は、疎水化されたナノサイズ粒子表面に配向し、ナノサイズ粒子を安定化し、さらには第１のノニオン界面活性剤とともに、ビニル単量体の重合の場を提供する。
【００４９】
第２のノニオン界面活性剤の使用量は、ミセルを形成してビニル重合体単独粒子が生成するのを防ぐために、臨界ミセル濃度（ＣＭＣ）以下であるのが好ましく、例えば、固形分換算で、ナノサイズ粒子１００重量部に対して、０．０１〜５重量部、好ましくは０．１〜３重量部、さらに好ましくは０．１〜２重量部程度である場合が多い。
【００５０】
また、乳化重合に一般的に使用されるアニオン界面活性剤を、分散安定化のために使用してもよい。なお、第１のノニオン界面活性剤をナノサイズ粒子表面に有効に吸着させるために、第１のノニオン界面活性剤をナノサイズ粒子表面に吸着させた後に、アニオン界面活性剤を添加するのが好ましい。例えば、ノニオン界面活性剤がナノサイズ粒子へ均一に吸着した後、あるいはビニル単量体が重合し、安定化されたシード状複合粒子が生成した後に、アニオン界面活性剤を添加してもよい。前記のように、ナノサイズ粒子は、通常、水性媒体中、負に帯電しているため、アニオン界面活性剤との吸着効率は低いものと予想されるが、負の電荷を有するアニオン界面活性剤は、負に帯電しているナノサイズ粒子に対し、単独でミセルを形成する場合がある。そのため、混合初期にアニオン性界面活性剤を添加すると、ポリマー単独粒子が多数生成する虞がある。
【００５１】
本発明において、ビニル単量体は、前記分散系で重合可能な種々の方法で重合できる。好ましい重合方法は、水性媒体（特に、水）中でビニル単量体を重合する乳化重合法である。乳化重合法において、ビニル単量体を連続的あるいは段階的に反応系に仕込む方法が好ましい。ノニオン界面活性剤の存在下、ナノサイズ粒子が分散した系に一括に単量体を仕込むと、コア−シェル複合粒子の生成する可能性が小さくなる場合がある。なお、シードとして、安定な粒子が生成した後、ビニル単量体を一括に仕込んでもよい。また、反応系に単量体を添加する場合、単量体の組成は同一であってもよく、変化させてもよい。
【００５２】
重合開始剤としては、過酸化物（例えば、過酸化水素など）、過硫酸塩（例えば、過硫酸カリウム、過硫酸アンモニウム）、水性アゾ化合物やレドックス重合開始剤が使用できる。
【００５３】
重合体の分子量を調整するため、連鎖移動剤、例えば、ハロゲン化炭化水素（四塩化炭素など）、メルカプタン類（又はチオール類）などを用いてもよい。連鎖移動剤の使用量は、例えば、ビニル単量体に対して５重量％以下である。
【００５４】
なお、必要であれば、ｐＨ調整剤（例えば、酸（硫酸、塩酸など）、アンモニア、アミンなど）を重合過程又は反応終了後の水性分散体に添加してもよい。重合系又は水性分散体のｐＨは、例えば、ｐＨ７〜９（例えば、７．５〜８．５）程度に調整してもよい。
【００５５】
特開２０００−２９０４６４号公報に記載のように、ノニオン界面活性剤の曇点や臨界ミセル濃度（ＣＭＣ）又は使用量を組合わせて調整することにより、コア−シェル複合粒子／ビニル重合体粒子／ナノサイズ粒子の比率を任意にコントロールできる。
【００５６】
なお、本明細書において、臨界ミセル濃度（ＣＭＣ）とは、ナノサイズ粒子の存在下、ノニオン界面活性剤を添加したとき、水相にミセルが生成する濃度を意味する。この臨界ミセル濃度はナノサイズ粒子の含有量や電解質濃度などにより変化するが、界面活性剤の濃度と表面張力との関係から、表面張力が極小値となる濃度を見掛けの臨界ミセル濃度の指標とすることができる。例えば、ナノサイズ粒子や電解質が存在しない場合に比べて、これらの成分が存在すると、ノニオン界面活性剤の臨界ミセル濃度は大きくなる。なお、飽和吸着量は、慣用の方法で予め測定することができる。平均粒子径が５０ｎｍ以下のナノサイズ粒子の場合、固形分換算でナノサイズ粒子１００重量部に対して、０．５〜５重量部（例えば、１〜２重量部）程度である場合が多い。
【００５７】
［水性コーティング組成物］
本発明の水性コーティング組成物は、前記複合粒子を含むため、被膜形成性及びゲル分率が高く、特に硬化剤や架橋剤を用いなくても耐溶剤性の高い被膜を形成できる。
【００５８】
水性コーティング組成物の固形分濃度は、用途などに応じて選択でき、例えば、１０〜６０重量％、好ましくは３０〜５５重量％、特に４５〜５５重量％程度である。
【００５９】
なお、水性コーティング組成物は、ナノサイズ粒子の含有量が５０重量％であっても高い被膜形成性、汚染性、耐熱性などに優れる被膜を形成できる。また、前記コア−シェル複合粒子／ビニル重合体粒子／ナノサイズ粒子の割合をコントロールすることにより、被膜の光沢を高めたり、ツヤを消したりすることもできる。例えば、水性コーティング組成物において、複合粒子とナノサイズ粒子との割合を、複合粒子／ナノサイズ粒子＝１００／０〜５０／５０（固形分換算の重量比）の範囲で変化させると、シリカなどのツヤ消し剤を用いることなく、入射角６０°での光沢（グロス）を８５〜３程度の範囲で調整することもできる。
【００６０】
水性コーティング組成物には、水性コーティング剤で通常使用される種々の成分、例えば、分散剤、湿潤剤、増粘剤、可塑剤、表面調整剤、消泡剤、粘度調整剤、難燃剤、帯電防止剤、水溶性有機溶媒などが使用できる。また、水性コーティング組成物は、必要により顔料、水溶性又は水分散性バインダー樹脂、架橋剤，硬化剤，架橋又は硬化助剤などを含んでいてもよい。
【００６１】
前記顔料としては、前記例示のナノサイズ顔料（例えば、二酸化チタン、フタロシアニンブルーなどの着色顔料、炭酸カルシウム、硫酸バリウムなどの体質顔料）を使用してもよく、アルミ粉、マイカフレークなどの光輝剤などを使用してもよい。塗料組成物中の顔料重量濃度（ＰＷＣ）は、固形分換算で、通常、１〜７０重量％、好ましくは１０〜６５重量％、さらに好ましくは２０〜６０重量％程度である。固形分濃度が少なすぎると隠蔽性が低下する虞があり、多すぎると被膜の光沢が低下したり、粘度上昇に伴って耐水性や機械強度が低下する虞がある。
【００６２】
水性コーティング組成物のうち、複合粒子（バインダーとしても機能する）を主成分（８０重量％以上）とする組成物は、ビニル単量体１００重量部に対して、ナノサイズ粒子３〜５００重量部（好ましくは５０〜５００重量部、さらに好ましくは１００〜５００重量部）程度の広い範囲で高い被膜形成性を有しており、ゲル分率も高い。なお、このような組成物は、耐汚染性や難燃性も高い。また、ナノサイズ粒子の含有割合を高めることにより難燃性を向上させてもよい。
【００６３】
本発明では、前記水性コーティング組成物を基材に適用して被膜を形成することにより、被膜の耐溶剤性及び／又はゲル分率を大幅に改善できる。例えば、硬化剤及び／又は架橋剤を併用しなくても、被膜のゲル分率を６０重量％以上、好ましくは７０重量％以上に向上することもできる。
【００６４】
本発明の水性コーティング組成物は、塗料組成物、特に、屋内（床材）、外壁又は屋根用塗料などとして有用であり、例えば、多孔質材（コンクリートパネル、セメント板、石膏ボート、木材など）、金属（ステンレスプレートなどの金属板、金属網など）、セラミックス（多孔質ガラス、タイルなど）、プラスチック［ポリエステル、ポリアミド、ポリスチレン、ポリオレフィン（ポリエチレンなど）、エンジニアリングプラスチックなどの樹脂で形成された成形品（フィルム又はプレート、例えば、ポリエチレンプレートなど）など］などの基材に適用するのに適している。
【００６５】
【発明の効果】
本発明では、水性分散物（水性分散体、水性コーティング組成物）が、特定の複合粒子を含むので、一液水性組成物でありながら、水性分散物の被膜の耐溶剤性及びゲル分率を大きく向上できる。また、硬化剤や架橋剤を併用しなくても高い耐溶剤性の被膜を形成できる。さらに、ナノサイズ粒子を含み、水性コーティング組成物の被膜形成性、及び耐溶剤性を改善できるとともに、前記組成物で形成された被膜の耐溶剤性又はゲル分率を大きく向上できる。
【００６６】
【実施例】
以下に、実施例に基づいて本発明をさらに詳しく説明するが、本発明はこれらの実施例により限定されるものではない。
【００６７】
実施例１
撹拌装置、温度計、滴下ロート、還流冷却管を装着した１０００ｍｌのガラス製四つ口フラスコに、蒸留水１００ｇおよびコロイド状シリカ（旭電化工業（株）製、アデライトＡＴ−５０、固形分５０重量％、平均粒子径２０〜３０ｎｍ）２００ｇを入れ、窒素気流下、第一のノニオン界面活性剤（旭電化工業（株）製、アデカリアソープＮＥ−１０、曇点４０℃、反応性）３．０ｇを撹拌しながら添加した。２Ｎ−Ｈ２ＳＯ４でｐＨ８．０〜８．５に調整した後、７０℃に昇温した。過硫酸アンモニウム０．６ｇを添加し、メタクリル酸メチル（ＭＭＡ）／アクリル酸ｎ−ブチル（ｎ−ＢＡ）／メタクリル酸（ＭＡＡ）／反応性光安定剤（４−メタクリロイルオキシ−１，２，２，６，６−ペンタメチルピペリジン，旭電化工業（株）製，アデカスタブＬＡ−８２）＝４９／５０／０．５／０．５（重量比）の混合単量体５ｇを１０分間滴下し、６０分間放置した。さらに、第２のノニオン界面活性剤（花王（株）製、エマルゲン１１３５Ｓ−７０、固形分７０重量％、曇点１００℃以上）２．１ｇを加え、温度７０℃で前記の混合単量体と同様の組成の混合単量体９５ｇを４時間に亘り連続滴下した。反応温度を７０℃に保持し、滴下終了後、さらに７０℃で１時間保持し撹拌を続けた。この後冷却し、２５重量％アンモニア水で、ｐＨ８．５に調整し、複合微粒子分散物（水性コーティング組成物）４０２ｇを得た（収率９８％、固形分５０重量％、平均粒子径７９ｎｍ）。
【００６８】
実施例２
撹拌装置、温度計、滴下ロート、還流冷却管を装着した１０００ｍｌのガラス製四つ口フラスコに、蒸留水１００ｇおよびコロイド状シリカ（旭電化工業（株）製、アデライトＡＴ−５０、固形分５０重量％、平均粒子径２０〜３０ｎｍ）２００ｇを入れ、窒素気流下、第一のノニオン界面活性剤（旭電化工業（株）製、アデカリアソープＮＥ−１０、曇点４０℃、反応性）３．０ｇを撹拌しながら添加した。２Ｎ−Ｈ２ＳＯ４でｐＨ８．０〜８．５に調整した後、７０℃に昇温した。過硫酸アンモニウム０．６ｇを添加し、ＭＭＡ／ｎ−ＢＡ／グリシジルメタクリレート（ＧＭＡ）／アデカスタブＬＡ−８２＝４９／５０／０．５／０．５（重量比）の混合単量体５ｇを１０分間滴下し、６０分間放置した。さらに、第２のノニオン界面活性剤（花王（株）製、エマルゲン１１３５Ｓ−７０、固形分７０重量％、曇点１００℃以上）２．１ｇを加え、温度７０℃で前記の混合単量体と同様の組成の混合単量体９５ｇを４時間に亘り連続滴下した。反応温度を７０℃に保持し、滴下終了後、さらに７０℃で１時間保持し撹拌を続けた。この後冷却し、２５重量％アンモニア水で、ｐＨ８．５に調整し、複合微粒子分散物（水性コーティング組成物）４００ｇを得た（収率９８％、固形分５０重量％、平均粒子径７５ｎｍ）。
【００６９】
実施例３
撹拌装置、温度計、滴下ロート、還流冷却管を装着した１０００ｍｌのガラス製四つ口フラスコに、蒸留水１００ｇおよびコロイド状シリカ（旭電化工業（株）製、アデライトＡＴ−５０、固形分５０重量％、平均粒子径２０〜３０ｎｍ）２００ｇを入れ、窒素気流下、第一のノニオン界面活性剤（旭電化工業（株）製、アデカリアソープＮＥ−１０、曇点４０℃、反応性）３．０ｇを撹拌しながら添加した。２Ｎ−Ｈ２ＳＯ４でｐＨ８．０〜８．５に調整した後、７０℃に昇温した。過硫酸アンモニウム０．６ｇを添加し、ＭＭＡ／ｎ−ＢＡ／シランカップリング剤（東レ・ダウコーニング・シリコン（株）製，ＳＺ−６０３０）／アデカスタブＬＡ−８２＝４９／５０／０．５／０．５（重量比）の混合単量体５ｇを１０分間滴下し、６０分間放置した。さらに、第２のノニオン界面活性剤（花王（株）製、エマルゲン１１３５Ｓ−７０、固形分７０重量％、曇点１００℃以上）２．１ｇを加え、温度７０℃で前記の混合単量体と同様の組成の混合単量体９５ｇを４時間に亘り連続滴下した。反応温度を７０℃に保持し、滴下終了後、さらに７０℃で１時間保持し撹拌を続けた。この後冷却し、２５重量％アンモニア水で、ｐＨ８．５に調整し、複合微粒子分散物（水性コーティング組成物）４００ｇを得た（収率９８％、固形分５０重量％、平均粒子径７５ｎｍ）。
【００７０】
実施例４〜７
実施例１の混合単量体に代えて、表１に示す組成の混合単量体を用いる以外は実施例１と同様に操作を行い、複合微粒子分散物（水性コーティング組成物）を得た。収率、固形分、平均粒子径も併せて表１に示す。なお、表１中の２ＨＥＭＡは、２−ヒドロキシエチルメタクリレートを示す。
【００７１】
比較例１
撹拌装置、温度計、滴下ロート、還流冷却管を装着した１０００ｍｌのガラス製四つ口フラスコに、蒸留水２００ｇおよびノニオン界面活性剤（花王（株）製、エマルゲン１１３５Ｓ−７０、固形分７０重量％、曇点１００℃以上）２ｇ、アニオン界面活性剤（花王（株）製、エマール２０Ｃ、固形分２５重量％）１ｇを入れ、窒素気流下、温度８０℃に昇温し、撹拌しながら、過硫酸アンモニウム０．４ｇを添加して溶解した。次いでＭＭＡ／ｎ−ＢＡ／ＭＡＡ／アデカスタブＬＡ−８２＝４９／５０／０．５／０．５（重量比）の混合単量体２０ｇを１０分間滴下し、６０分間放置した。さらに、ＭＭＡ／ｎ−ＢＡ／ＭＡＡ／アデカスタブＬＡ−８２＝４９／５０／０．５／０．５（重量比）の混合単量体１８０ｇおよび、蒸留水８ｇ、過硫酸アンモニウム０．４ｇ、ノニオン界面活性剤（花王（株）製、エマルゲン１１３５Ｓ−７０、固形分７０重量％、曇点１００℃以上）９ｇ、アニオン界面活性剤（花王（株）製、エマール２０Ｃ、固形分２５重量％）４ｇの混合物を４時間に亘り連続滴下した。反応温度を８０℃に保持し、滴下終了後、さらに８０℃で１時間保持し撹拌を続けた。この後冷却し、２５重量％アンモニア水で、ｐＨ８．５に調整し、アクリルエマルジョン（水性コーティング組成物）４１２ｇを得た（収率９８％、固形分５０％、平均粒子径１４１ｎｍ）。
【００７２】
比較例２〜３
比較例１の混合単量体に代えて、表１に示す組成の混合単量体を用いる以外は比較例１と同様に操作を行い、水性コーティング組成物を得た。収率、固形分、平均粒子径も併せて表１に示す。
【００７３】
下記の手順に従って、実施例及び比較例で得られた水性コーティング組成物を用いて、ゲル分率及び耐溶剤性を評価した。
【００７４】
（ゲル分率）
実施例及び比較例で得られた水性コーティング組成物を、ポリエチレン製板上にバーコーターを用いて塗布し、室温で７日間乾燥して、厚さ約５０μｍのフィルムを作製し、試験片とした。この試験片の重量（Ｗ１）を測定した後、３日間酢酸エチルに浸漬した。酢酸エチルに溶解した固形分の重量（Ｗ２）を求め、次式によりゲル分率を算出した。
【００７５】
ゲル分率（％）＝［（Ｗ１−Ｗ２）／Ｗ１］×１００
（耐溶剤性の評価）
実施例及び比較例で得られた水性コーティング組成物１００重量部に造膜助剤（大阪有機化学工業（株）製，酢酸ブチルジユーキゾール）６重量部を加え、試料調製後、７０×１５０ｍｍのスレート板に塗布量２００ｇ／ｍ２になるようスプレーガンで塗装し、常温で７日間放置して被膜を形成した。この被膜表面をキシレンを含んだガーゼで往復１０回こすり、被膜の状態を目視により観察し、下記の基準で評価した。
【００７６】
そして、下記のようにして、耐溶剤性を評価した。結果を表に示す。
【００７７】
Ａ：被膜の変化が全くなく、著しく良好
Ｂ：被膜の変化がほとんどなく、良好
Ｃ：被膜の変化が小さく、実用上問題ないレベル
Ｄ：被膜の変化がやや大きく、実用上やや問題の生じるレベル
Ｅ：被膜の変化が大きく、実用性に乏しい
ゲル分率及び耐溶剤性の評価結果を表１に示す。
【００７８】
【表１】
2004352848.tif 000002
【００７９】
表から明らかなように、いずれの実施例においても、比較例に比べて被膜のゲル分率が高く、耐溶剤性にも優れていた。